(57)【要約】【課題】  浸漬成型により優れた柔軟性と力学物性を有する加硫ゴム製品を得ることのできるクロロプレン重合体ラテックスとその製造方法を提供する。【解決手段】  １重量％トルエン不溶分量が７０重量％以上であるクロロプレン重合体Ａと、１重量％トルエン不溶分量が１０重量％以下であるクロロプレン重合体Ｂとをクロロプレン重合体の重量比が２：８〜８：２となるよう混合することで得られる、重合体中の１重量％トルエン不溶分量が１５〜８５重量％であり、トルエン可溶なゾル部分の重量平均分子量が２０〜５０万であるクロロプレン重合体ラテックスであって、（８，１５−イソピマル酸の含有量）÷（ジヒドロピマル酸の含有量）の値が１より小さいロジン酸のアルカリ金属塩からなる乳化剤を、ラテックス１００重量％に対して１．５〜８．０重量％含有し、クロロプレン重合体ラテックス。【選択図】  なし【特許請求の範囲】
【請求項１】
１重量％トルエン不溶分量が１５〜８５重量％であり、トルエン可溶なゾル部分の重量平均分子量が２０万〜５０万であるクロロプレン重合体を含むクロロプレン重合体ラテックスであって、（８，１５−イソピマル酸の含有量）÷（ジヒドロピマル酸の含有量）の値が１より小さいロジン酸のアルカリ金属塩からなる乳化剤を１．５〜８．０重量％含有することを特徴とするクロロプレン重合体ラテックス。
【請求項２】
クロロプレン単量体、またはクロロプレン単量体と共重合可能なその他単量体と、（８，１５−イソピマル酸の含有量）÷（ジヒドロピマル酸の含有量）の値が１より小さいロジン酸のアルカリ金属塩からなる乳化剤を使用し重合して得られた１重量％トルエン不溶分量が７０重量％以上であるクロロプレン重合体Ａを含むラテックスと、クロロプレン単量体、またはクロロプレン単量体と共重合可能なその他単量体と、（８，１５−イソピマル酸の含有量）÷（ジヒドロピマル酸の含有量）の値が１より小さいロジン酸のアルカリ金属塩からなる乳化剤を使用し重合して得られた１重量％トルエン不溶分量が１０重量％以下であるクロロプレン重合体Ｂを含むラテックスとを混合することを特徴とする、請求項１に記載のクロロプレン重合体ラテックスの製造方法。
【請求項３】
前記クロロプレン重合体Ａとクロロプレン重合体Ｂの重量比が２：８〜８：２であることを特徴とする、請求項２に記載のクロロプレン重合体ラテックスの製造方法。
【請求項４】
１０〜５０℃の温度で重合を行なうことを特徴とする請求項２又は３に記載のクロロプレン重合体ラテックスの製造方法。
【請求項５】
請求項１に記載のクロロプレン重合体ラテックスを含有することを特徴とする浸漬成形用ラテックス組成物。
【請求項６】
請求項５に記載の浸漬成形用ラテックス組成物から得られる加硫物。
【発明の詳細な説明】
【技術分野】
【０００１】
本発明はクロロプレン重合体ラテックスとその製造方法に関するものであり、さらに詳しくは、浸漬成型により優れた柔軟性と力学物性を有する加硫ゴム製品を得ることのできるクロロプレン重合体ラテックスとその製造方法に関するものである。
【背景技術】
【０００２】
クロロプレン重合体ラテックスは、機械的強度、耐候性、耐油性、耐熱性、難燃性、接着性などのバランスが良好であるため、手袋や被膜等の浸漬成型体、糸ゴム、接着剤、表面処理剤などの用途として幅広く用いられている。特に手袋用途においては従来天然ゴムラテックスが用いられてきたが、天然ゴムに含まれるタンパク質等による医療従事者や患者のアレルギーが問題となるため、合成ゴム手袋が勧められてきた（特許文献１）。中でもクロロプレンゴムは柔軟性や風合い等各種物性が天然ゴムに近いため、天然ゴム手袋からの代替が進められている。
【０００３】
しかしながらクロロプレン重合体ラテックスを用いた手袋は天然ゴムやイソプレンゴムと比べて柔軟性などの物性が劣るため、更なる物性の向上が望まれてきた。手袋等浸漬用途に用いられるクロロプレン重合体ラテックスは、液中の重合体固形分を高く保つため、また優れた作業性（成型時の未加硫状態での変形防止、型からの離型性など）を得るために重合転化率を高く設定し、単離した重合体を１重量％トルエン溶液にした際に溶け残る超高分子重合体（ゲルと呼称する）を含ませる必要がある。ゲルはラテックス粒子内で高度に架橋しており、これを含むクロロプレン重合体ラテックスを手袋用途に使用することにより高い破断強度や耐摩耗性などの物性や優れた作業性を得ることができる（特許文献２）。
【０００４】
一方で手袋に必要な物性として柔軟性が挙げられ（特許文献３）、ゴム物性としては低伸び時の引張応力（モジュラス）が相当する。しかし前述のゲルを含んだクロロプレンゴムを用いた手袋では低伸び時の引張応力が高くなり柔軟性が劣るため、高い破断強度を有したまま天然ゴムやイソプレンゴムに匹敵する柔軟性を有し、かつ良好な作業性を持つクロロプレン重合体ラテックスが望まれてきた。
【先行技術文献】
【特許文献】
【０００５】
【特許文献１】特開２０１７−２１４５９３号公報
【特許文献２】特許５４２８３０５号公報
【特許文献３】特開２０１１−１２２１４１号公報
【発明の概要】
【発明が解決しようとする課題】
【０００６】
本発明は、上記の課題に鑑みてなされたものであり、その目的は、浸漬成型により加硫ゴム製品を与え得るクロロプレン重合体ラテックスであり、破断強度等の力学特性を維持し、優れた柔軟性すなわち低伸長時の低モジュラスの両立を可能とした加硫ゴムを与えうるクロロプレン重合体ラテックスを提供することである。
【課題を解決するための手段】
【０００７】
本発明者は、上記課題を解決するために鋭意検討した結果、本発明を完成するに至ったものである。すなわち本発明は、１重量％トルエン不溶分量が１５〜８５重量％であり、トルエン可溶なゾル部分の重量平均分子量が２０万〜５０万であるクロロプレン重合体を含むクロロプレン重合体ラテックスであって、（８，１５−イソピマル酸の含有量）÷（ジヒドロピマル酸の含有量）の値が１より小さいロジン酸のアルカリ金属塩からなる乳化剤をラテックス１００重量％に対して１．５〜８．０重量％含有することを特徴とするクロロプレン重合体ラテックスである。
【０００８】
以下、本発明を詳細に説明する。
【０００９】
本発明のクロロプレン重合体ラテックスは、重合体中の１重量％トルエン不溶分量が１５〜８５重量％であり、トルエン可溶なゾル部分の重量平均分子量が２０万〜５０万であるクロロプレン重合体を含むクロロプレン重合体ラテックスである。クロロプレン重合体の１重量％トルエン不溶分量が１５％未満では加硫物の耐摩耗性や離型性に劣り、１重量％トルエン不溶分量が８５％より多いと加硫物の破断強度や柔軟性に劣る。クロロプレン重合体のトルエン可溶なゾル部分の重量平均分子量が２０万未満では加硫物の耐摩耗性や離形性に劣り、５０万を超えると加硫物の柔軟性に劣る。
【００１０】
本発明のクロロプレン重合体ラテックスは（８，１５−イソピマル酸の含有量）÷（ジヒドロピマル酸の含有量）の値が１より小さいロジン酸のアルカリ金属塩からなる乳化剤を、ラテックス中１．５〜８．０重量％含有する。含有するロジン酸のアルカリ金属塩からなる乳化剤の（８，１５−イソピマル酸の含有量）÷（ジヒドロピマル酸の含有量）の値が１以上の場合は、浸漬成型により得られた加硫ゴムを浸漬成型用の型から剥がすことが困難となり、離型性に劣る。また、ラテックス１００重量％に対してロジン酸のアルカリ金属塩からなる乳化剤の含有量が１．５重量％より少ない場合はラテックスの貯蔵安定性に劣り、８．０重量％より多い場合は浸漬成型時に形成される被膜が形成されにくく、生産性に劣る。
【００１１】
本発明のクロロプレン重合体ラテックスの製造方法について以下に説明する。
【００１２】
本発明のクロロプレン重合体ラテックスは、１重量％トルエン不溶分量が７０重量％以上であるクロロプレン重合体Ａを含むラテックスと、１重量％トルエン不溶分量が１０重量％以下であるクロロプレン重合体Ｂを含むラテックスとを混合することで得られる。ＡとＢとの混合比は重量比で２：８〜８：２であることが好ましい。Ａの１重量％トルエン不溶分量が７０重量％未満の場合はラテックス粒子中の重合体架橋密度が低く、浸漬成型により得られる加硫ゴムの架橋密度が十分に高くならず破断強度等の加硫物性に劣る。Ｂの１重量％トルエン不溶分量が１０重量％より大きいとラテックス粒子中の重合体架橋密度の低い成分が少なく、浸漬成型により得られる加硫ゴムの低伸長時のモジュラスが高くなるため柔軟性に劣る。ＡとＢの混合比が２：８〜８：２の範囲であれば、高破断強度と柔軟性のバランスに優れた加硫物が得られるため好ましい。
【００１３】
クロロプレン重合体ラテックスが含有するクロロプレン重合体の原料としては、クロロプレン単独、又はクロロプレン及びこれと共重合可能な単量体との混合物が用いられる。共重合可能な単量体としては、例えば、２，３−ジクロロ−１，３−ブタジエン、２−シアノ−１，３−ブタジエン、１−クロロ−１，３−ブタジエン、１，３−ブタジエン、スチレン、アクリロニトリル、メチルメタクリレート、メタクリル酸、アクリル酸等が挙げられ、このうち単独でまたは２種類以上を併用することができる。これら単量体を含む量は特に限定するものではないが、浸漬成型により得られる加硫ゴムの性質を損なわない程度で、０〜２０重量％が好ましい。
【００１４】
本発明のクロロプレン重合体ラテックスの製造方法では、連鎖移動剤を用いてもよい。連鎖移動剤としては、例えば、アルキルメルカプタン、ハロゲン炭化水素、アルキルキサントゲンジスルフィド、アルキルキサントゲンポリスルフィド、硫黄等の分子量調節剤等があげられ、これらのうち、作業性の面からｎ−ドデシルメルカプタン、アルキルキサントゲンジスルフィドが好ましい。連鎖移動剤の量としては、分子量調整のため一般のラジカル重合で使用される量であれば特に限定するものではないが、得られる重合体の分子量を目的通りにし、さらに、浸漬成型により得られる加硫ゴムの柔軟性と良好な力学物性のため、連鎖移動剤以外の単量体混合物１００重量％に対して０．０１〜１．０重量％であることが好ましい。特に、重合体中の１重量％トルエン不溶分量が７０％以上である高分子量クロロプレン重合体ラテックスＡを製造する際の連鎖移動剤の量としては、連鎖移動剤以外の単量体混合物１００重量％に対して０．０１〜０．１０重量％であることが好ましく、重合体中の１重量％トルエン不溶分量が１０％以下である低分子量クロロプレン重合体ラテックスＢを製造する際の連鎖移動剤の量としては、連鎖移動剤以外の単量体混合物１００重量％に対して０．１２〜１．０重量％であることが好ましく、０．１４〜０．６０重量％がさらに好ましい。
【００１５】
本発明のクロロプレン重合体ラテックスを得るための乳化剤としては、（８，１５−イソピマル酸の含有量）÷（ジヒドロピマル酸の含有量）の値が１より小さいロジン酸のアルカリ金属塩からなる乳化剤を使用する。アルカリ金属塩としてはリチウム、ナトリウム、カリウム、セシウム等が挙げられる。これらは、１種類でも良く、２種類以上を含んでいても良い。このようロジン酸のアルカリ金属塩としては、荒川化学（株）製、ロンヂスＫ−２５（（８，１５−イソピマル酸の含有量）÷（ジヒドロピマル酸の含有量）＝０．５）等の市販品を使用することができる。
【００１６】
重合は、混合攪拌しながら１０〜５０℃の温度で、重合系のｐＨ７〜１３において触媒液を添加して行われることが望ましい。ｐＨ調節剤としては、例えば、水酸化ナトリウム、水酸化カリウム、燐酸ナトリウム、燐酸カリウム、トリエチルアミン、ジエチルアミン、トリエタノールアミン、ジエタノールアミン、エタノールアミン、アンモニア等の塩基性化合物のうち、いずれか１種類以上を単独または併用して用いる。
【００１７】
重合を開始させるための触媒（重合開始剤）としては、例えば、過硫酸カリウム、過硫酸アンモニウム、過酸化水素、ｔ−ブチルハイドロパーオキサイド等が用いられる。
【００１８】
重合は、重合転化率４０〜９９％程度まで行なわれ、次いで重合禁止剤を少量添加して停止させる。
【００１９】
重合禁止剤としては、例えば、チオジフェニルアミン、４−ｔ−ブチルカテコール、２，６−ジ−ｔ−ブチル−４−メチルフェノール、２，２’−メチレンビス（４−エチル−６−ｔ−ブチルフェノール）、４，４’−チオビス（３−メチル−６−ｔ−ブチルフェノール）、２，２’−メチレンビス（４−メチル−６−ｔ−ブチルフェノール）、ハイドロキノン、Ｎ，Ｎ−ジエチルヒドロキシルアミンなどが挙げられ、このうち１種類以上を単独又は併用して用いる。
【００２０】
次いで得られたクロロプレン重合体ラテックスは、未反応単量体を減圧スチームストリッピング法などにより除去、回収し、クロロプレン重合体ラテックスを得る。得られた重合体中の１重量％トルエン不溶分量が７０％以上であるクロロプレン重合体ラテックスＡと、重合体中の１重量％トルエン不溶分量が１０％以下であるクロロプレン重合体ラテックスＢを重合体の重量比でＡ：Ｂ＝２：８〜８：２の範囲で混合することで、目的とするクロロプレン重合体ラテックスを得る。
【００２１】
本発明のクロロプレン重合体ラテックスは浸漬成形用に用いられる。浸漬成型にて加硫ゴム製品を製造するためには、通常の浸漬成型の手法が利用できる。例えば、本発明のクロロプレン重合体ラテックスに必要に応じて受酸剤、充填剤、補強剤、老化防止剤、可塑剤、滑剤、酸化亜鉛、加硫促進剤、硫黄等、またはそれらを水に分散させた分散液、さらに必要により乳化剤、粘度調節剤、ｐＨ調節剤を添加したラテックス組成物を作製し、その中へ硝酸カルシウム等の凝固剤を含浸させた目的とする加硫ゴム成型物の型を浸漬することで、型上にゴム膜を形成させる。さらにゴム膜を型とともに水に浸け、余分な乳化剤などを水洗除去した後、型とともにオーブン等で加熱し、乾燥および加硫するという手法等が挙げられる。
【００２２】
本発明のクロロプレン重合体ラテックスは、ラテックス粒子内のポリマー架橋密度が調整されており、容易に浸漬成型が可能でかつ浸漬加硫フィルムの高い破断強度と優れた柔軟性と力学物性を有する加硫ゴムを製造することができるため、これらの物性が要求される用途、例えば試験検査用手袋、医療用手袋などとして使用することができる。
【発明の効果】
【００２３】
本発明のクロロプレン重合体ラテックスは、高分子量重合体と低分子量重合体を含むことにより、浸漬成型により作製された加硫ゴムにおいて優れた柔軟性と力学物性を両立することができる。
【実施例】
【００２４】
本発明を以下の実施例により具体的に説明する。但し、本発明はこれらに限定されるものではない。
【００２５】
＜１重量％トルエン不溶分量＞
重合体中の１重量％トルエン不溶分量は、クロロプレン重合体ラテックスに酢酸を加えｐＨ＝６．０に調整したのちシャーレ上に広げて凍結させ、真空乾燥機による凍結乾燥により得た重合体を１％の濃度でトルエンに溶解し、２０時間攪拌したのちに２００メッシュの金網にて濾別される不溶分量として求めた。
【００２６】
＜（８，１５−イソピマル酸の含有量）÷（ジヒドロピマル酸の含有量）の値＞
使用するロジン酸のアルカリ金属塩からなる乳化剤をメチル化後、ガスクロマトグラフによる測定を実施し、各成分のピーク面積から８，１５−イソピマル酸およびジヒドロピマル酸の比率［（８，１５−イソピマル酸の含有量）÷（ジヒドロピマル酸の含有量）の値］を算出した。既製品ラテックスの乳化剤分析においては、ラテックスを乾燥後、クロロホルムに溶解し、塩酸−メタノールにて再沈精製した後、ろ液を濃縮、メチル化し、ガスクロマトグラフによる測定を実施し、上記と同様に各成分のピーク面積から８，１５−イソピマル酸およびジヒドロピマル酸の比率を算出した。
【００２７】
使用カラム：ＤＢ−５  ０．２５ｍｍφ×３０ｍ（膜厚１μｍ）
カラム温度：１５０℃→３００℃（３０ｍｉｎ保持）
昇温速度：５℃／ｍｉｎ
注入口温度：２５０℃
検出器温度：２５０℃
注入量：１μｌ
＜常態物性＞
加硫物の常態物性は、得られた浸漬成型体から、ＡＳＴＭ  Ｄ−４１２に準じてダンベル形状Ｃ型の試験片を用い、引張り速度５００ｍｍ／分、２３℃の条件により破断時の引張強度および破断時の伸び、１００％伸長応力（モジュラス）、３００％伸長応力、５００％伸長応力を測定した。
【００２８】
実施例１
表１で示した割合のクロロプレン単量体、ｎ−ドデシルメルカプタン、ロジン酸カリウム（荒川化学（株）製、商品名ロンヂスＫ−２５、（８，１５−イソピマル酸の含有量）÷（ジヒドロピマル酸の含有量）＝０．５）、ナフタレンスルホン酸ナトリウムとホルムアルデヒドの縮合物、水酸化ナトリウム、ハイドロサルファイトナトリウム、及び純水を攪拌機付き１０Ｌオートクレーブ中４０℃で重合を行った。重合は窒素雰囲気下で０．３５重量％の過硫酸カリウム水溶液を連続的に滴下して行い、重合転化率９０％で、重合停止剤として２，６−ターシャリーブチル−４−メチルフェノール０．０５重量％を添加し重合を停止した。その後、減圧下で未反応単量体の除去を行ない、ラテックスＡとＢを得た。得られたラテックスＡとＢを表１に示す比率で混合し、目的のクロロプレン重合体ラテックスを得た。
【００２９】
一方、酸化亜鉛、硫黄、加硫促進剤ＤＰＴＵ（Ｎ，Ｎ‘−ジフェニルチオウレア）、加硫促進剤ＤＰＧ（１，３−ジフェニルグアニジン）それぞれを１００重量％として、アンモニウムガゼイン３重量％、ナフタレンスルホン酸ナトリウムのホルマリン縮合物３重量％、蒸留水１００重量％をそれぞれ混合し、ボールミルにて１日撹拌することにより、各配合剤の安定な懸濁液を作製した。
【００３０】
クロロプレン重合体ラテックス中の固形分量を１００重量部として、酸化亜鉛５重量部、硫黄１重量部、加硫促進剤ＤＰＴＵを３重量部、加硫促進剤ＤＰＧを２重量部％となるように各配合剤の懸濁液をクロロプレン重合体ラテックスへ添加し、２４時間撹拌することによりラテックス組成物を作製した。
【００３１】
２５％硝酸カルシウム水溶液に浸漬し、乾燥させた平板状の型をクロロプレン重合体ラテックス組成物に浸漬することで、平板上にゴムフィルムを凝集形成させた。次いで型とともに６０℃温水に浸し、水溶性の不純物を溶出させた後、１２０℃の熱風乾燥機にて３０分間加熱し乾燥および加硫を行なった。型からゴムを剥がし、厚さ０．２５ｍｍ程度の加硫ゴムシートを得た。
【００３２】
次に得られた加硫ゴムシートの常態特性を測定した。加硫物特性を表１に示す。高破断強度と低モジュラスを有した、強度と柔軟性に優れる加硫ゴムが得られた。
【００３３】
実施例２〜１２
実施例１と同様に、それぞれ表１に示した組成で重合を行ない、目的のクロロプレンラテックス重合体を得た。次いで実施例１と同様にラテックス組成物を作製し、浸漬操作を行なうことでそれぞれ加硫ゴムシートを得た。いずれも高破断強度と低モジュラスを有した、強度と柔軟性に優れる加硫ゴムが得られた。
【００３４】
【表１】
2019143002.tif 000002
【００３５】
比較例１，２，５
実施例１と同様に、表２に示した組成で重合を行ない、目的のクロロプレンラテックス重合体を得た。次いで実施例１と同様にラテックス組成物を作製し、浸漬操作を行なうことでそれぞれ加硫ゴムシートを得た。破断強度に劣った。
【００３６】
比較例３，４
実施例１と同様に、表１に示した組成で重合を行ない、目的のクロロプレンラテックス重合体を得た。次いで実施例１と同様にラテックス組成物を作製し、浸漬操作を行なうことでそれぞれ加硫ゴムシートを得た。破断強度と柔軟性に劣った。
【００３７】
比較例６
実施例１と同様に、表１に示した組成で重合を行ない、目的のクロロプレンラテックス重合体を得た。次いで実施例１と同様にラテックス組成物を作製し、浸漬操作を行なうことでそれぞれ加硫ゴムシートを得た。柔軟性に劣った。
【００３８】
比較例７
実施例１と同様に、表２に示した組成で重合を行ない、目的のクロロプレンラテックス重合体を得た。重合には、（８，１５−イソピマル酸の含有量）÷（ジヒドロピマル酸の含有量）＝６．７であるロジン酸カリウム（ハリマ化成（株）製、商品名バンディスＴ−２５ＫＰ）を用いた。次いで実施例１と同様にラテックス組成物を作製し、浸漬操作を行なうことでそれぞれ加硫ゴムシートを得た。実施例と比較して平板と加硫シートの粘着が強く、離型性に劣った。
【００３９】
比較例８
実施例１と同様に、表２に示した組成で重合を行ない、目的のクロロプレンラテックス重合体を得た。重合には、（８，１５−イソピマル酸の含有量）÷（ジヒドロピマル酸の含有量）＝４．２であるロジン酸カリウム（ハリマ化成（株）製、商品名バンディスＴ−３４Ｋ）を用いた。次いで実施例１と同様にラテックス組成物を作製し、浸漬操作を行なうことでそれぞれ加硫ゴムシートを得た。実施例と比較して平板と加硫シートの粘着が強く、離型性に劣った。
【００４０】
比較例９
実施例１と同様に、表２に示した組成で重合を行ない、目的のクロロプレンラテックス重合体を得た。次いで実施例１と同様にラテックス組成物を作製し、浸漬操作を行なうことでそれぞれ加硫ゴムシートを得た。実施例と比較しフィルムの形成性が劣ったため、ムラの多い加硫ゴムシートを得た。結果、破断強度に劣った。
【００４１】
比較例１０
実施例１と同様に、表２に示した組成で重合を行ない、目的のクロロプレンラテックス重合体を得た。次いで実施例１と同様にラテックス組成物を作製したが、２４時間撹拌後にゴムの析出が見られ、平板への均一がフィルム形成ができなかった。
【００４２】
【表２】
2019143002.tif 000003
【産業上の利用可能性】
【００４３】
本発明のクロロプレン重合体ラテックスは、容易に浸漬成型が可能でかつ浸漬加硫フィルムの高い破断強度と優れた柔軟性と力学物性を要求される用途、例えば試験検査用手袋、医療用手袋などとして使用することができる。